Brevet FR2549993A1 — publié le 19850201

laprésente invention concerne des bandes et disques d'enregistrement magnétique,et e particulier des revêtements pour de tels supports d'enregistrement. Un constituant classique du revêtement magnétique situé sur des bandes ou des disques d'enregistrement magnétique est un oxyde d'aluminium présent sous la forme de particules finement divisées, qui sert réduire l'usure mécanique de la bande et conserve à l'état propre les têtes d'enregistrement et/ou de lecture magnéti10 que du dispositif d'enregistrement ou de lecture, par suite de son action abrasive Le brevet déposé aux Etats Unis d'Amérique N 3 630 910 décrit des revêtements contenant des poudres abrasives et le brevet déposé aux Etats Unis d'Amérique N 3 007 807 décrit l'utilisation de pou15 dres inertes telle que la diatomite (silice) pour dispercer les particules magnétiques On peut également utiliser des revêtements contenant de l'alumine dans la surface, qui contacte le disque, du support servant à entrainer en rotation les supports d'enregistrement magnétique 20 du type en forme de disque. Conformément à l'invention il est prévu un support d'enregistrement magnétique comportant un revêtement magnétique et sur lequel est situé un revêtement de surface contenant du titanate d'aluminium finement divisé, ce ti25 tanate d'aluminium étant présent en une teneur comprise entre 0,1 à 6 % du poids des substances solides du revêtement. Conformément à une forme de réalisation particulière de l'invention, le titanate d'aluminium est prépa30 ré par fusion d'un mélange d'alumine et d'oxyde de titane ce dernier étant présent dans le mélange en une quantité comprise entre 15 et 60 % du poids total de l'alumine et de l'oxyde de titane. La présente invention fournit un produit de rem35 placement pour l'ensemble ou une partie de l'oxyde d'a- luminium actuellement utilisé dans les revêtements situés sur des supports d'enregistrement magnétique ou leurs boîtiers Le matériau de substitution, le titanate d'aluminium, est présent sous la forme de particules dont la gamme typique des tailles (qui est la même que pour l'alumine qu'il remplace) est inférieure ou égale à 2,5 microns et dont la taillemoyenne est égale à 0,7 ou 0,8 microns Pour des revêtements très minces, la taille maximum peut être égale ou inférieure à 1,5 micron Le ti10 tanate d'aluminium est présent dans le revêtement en une teneur comprise entre 0,1 et 6 % du poids des autres constituants solides. Le titanate d'aluminium est supérieur à l'alumine en ce que, tout en étant suffisamment abrasif pour four15 nir l'action requise de nettoyage et la résistance requise à l'usure, il est nettement plus mou et a une action moins dure que l'alumine et possède un coefficient de frottement inférieur En outre, lorsqu'il est fabriqué comme cela est indiqué conformément à la présente inven20 tion, le titanate d'aluminium possède une forme supérieure, avec des dimensions plus uniformes, que l'alumine de l'art antérieur, et fournit par conséquent, en liaison avec son coefficient de frottement plus faible, une action de lubrification entre la bande et les têtes d'enregistrement 25 et de lecture ou d'autres pièces mécaniques. La fabrication du titanate d'aluminium utilisé dans la présente invention est obtenue par fusion d'un mélange d'alumine et d'oxyde de titane dans un four à arc électrique classique et par trempe rapide du matériau dans l'air de manière à former de petites particules sphériques qui peuvent aisément être concassées et broyées à une taille inférieure à 1 micron L'appareil réalisant la trempe rapide est représenté dans le brevet déposé aux Etats Unis d'Amérique No 3 831 857. Le mélange stoechiométrique permettant de former % de titanate d'aluminium requiert 56 % de A 1203 et 44 % de Ti O 2, mais une large variation de ces valeurs est admissible, et ainsi une variation allant de 15 % à % d'oxyde de titane est satisfaisante, l'optimum étant estimé comme se situant à une valeur comprise entre 35 et 50 % Des impuretés, comme par exemple de l'oxyde de fer et de la silice, avec des quantités moindres de i 4 g, Ca O et Na 20, peuvent être présentes dans le mélange L'adjonction délibérée de 0,5 à 2 % de Mg O peut être souhai10 table dans certains cas Le produit fondu doit comprendre d'une manière générale au moins 50 % de titanate d'aluminium sous forme cristalline. Une composition appropriée d'un revêtement classique, telle que décrite dans le brevet déposé aux Etats 15 Unis d'Amérique portant sous le N 3 630 910 et contenant à la place du Cr 03, du A 1203 un grenat Si C ou Si O 2 peut être formulé avec 0,1 à 5 % de titanate d'aluminium de manière à fournir une composition de revêtement,qui, peut être broyée et être déposée sur un support approprié Sinon, 20 on peut incorporer le titanate d'aluminium dans un liant en forme de résine que l'on applique sur la partie supérieure du revêtement magnétique comme cela est proposé dans le cas des revêtements abrasifs du brevet déposé aux Etats Unis d'Amérique N 3 630 384. La préparation et la formulation d'autres revêtements magnétiques, que l'on peut modifier et améliorer grâce à l'inclusion de titanate d'aluminium, sont décrits dans les brevets déposés aux Etats Unis d'Amérique N 4.075 384, 3 865 741 et 3 144 352. Les revêtements peuvent être utilisés sur des bandes d'enregistrement magnétique, des disquettes et des disques rigides, et peuvent être utilisés dans des revêtements utilisés pour le boîtier dans lequel les disquettes sont entraînées en rotation. REVENDICATIONS 1 Support d'enregistrement magnétique comportant un revêtement magnétique, caractérisé en ce qu' un revêtement de surface du-support contient du titanate d'aluminium finement divisé, qui est présent en une teneur comprise entre 0,1 et 6 % du poids des substances solides du revêtement. 2 Support d'enregistrement selon la revendication 1, caractérisé en ce que ledit titanate d'alu10 minium est préparé par fusion d'un mélange d'alumine et d'oxyde de titane, ce dernier étant présent dans ledit mélange en une teneur comprise entre 15 et 60 % du poids total de l'alumine et de l'oxyde de titane. 3 Support d'enregistrement selon l'une quel15 conque des revendications 1 et 2, caractérisé en ce que le titane d'aluminium est contenu dans le revêtement magnétique. 4 Support d'enregistrement selon une quelconque des revendications 1 et 2, caractérisé en ce que le 20 titanate d'aluminium est contenu dans un revêtement de surface situé au-dessus dudit revêtement magnétique.